(57)【特許請求の範囲】
【請求項１】
Ａｌを０．０８質量％以上含有する４４０℃〜４８０℃の溶融亜鉛めっき浴を用いる溶融亜鉛めっき鋼材の製造方法であって、
ＣｒおよびＭｎからなる群から選ばれる１種または２種をＡｌに対する質量比で０．０１以上含有するトップドロスを、該めっき浴の浴面の２０％以上を被覆するように浮遊させながらめっきを行うことを特徴とする溶融亜鉛めっき鋼材の製造方法。
【請求項２】
Ａｌを０．０８質量％以上含有する４４０℃〜４８０℃の溶融亜鉛めっき浴を用いる溶融亜鉛めっき鋼材の製造方法であって、
ＳｉをＡｌに対する質量比で０．００１以上含有するトップドロスを、該めっき浴の浴面の２０％以上を被覆するように浮遊させながらめっきを行うことを特徴とする溶融亜鉛めっき鋼材の製造方法。
【請求項３】
Ａｌを０．０８質量％以上含有する４４０℃〜４８０℃の溶融亜鉛めっき浴を用いる溶融亜鉛めっき鋼材の製造方法であって、
Ｎｉ、Ｃｒ、およびＭｎからなる群から選ばれる１種または２種以上をＡｌに対する質量比で０．０１以上かつＳｉをＡｌに対する質量比で０．００１以上含有するトップドロスを、該めっき浴の浴面の２０％以上を被覆するように浮遊させながらめっきを行うことを特徴とする溶融亜鉛めっき鋼材の製造方法。
【請求項４】
請求項１乃至３のいずれかに記載される溶融亜鉛めっき浴でめっきされた鋼材を加熱して合金化処理を行う合金化溶融亜鉛めっき鋼材の製造方法。
【発明の詳細な説明】
【技術分野】
【０００１】
本発明は、溶融亜鉛めっき鋼材の製造方法に関する。さらに詳しくは、連続的な操業において、めっき浴での浮遊ドロス並びにボトムドロスの発生が抑制される、溶融亜鉛めっき鋼材の製造方法に関する。
【背景技術】
【０００２】
溶融亜鉛めっき鋼板は、安価な防錆鋼板として、家電、建材、家具、什器等様々な用途に適用されている。とりわけ、溶融亜鉛めっき後に亜鉛めっき層をＦｅ-Ｚｎ合金化処理した合金化溶融めっき鋼板は溶接性と塗装後の耐食性がよいので自動車外装用鋼板に大量に使用されている。このような用途拡大にともない、溶融亜鉛めっき鋼板の品質特性、特に表面品質に対する要求が厳しくなっている。
【０００３】
この表面品質に影響を及ぼすものの一つに、溶融亜鉛めっきを施す際にめっき槽内で発生するドロスが挙げられる。溶融亜鉛めっき作業中、母材は溶融亜鉛めっき浴に浸漬されるが、この間に母材から少量のＦｅ原子が浴中に溶出する。「ドロス」とは、この溶出したＦｅ原子が浴中のＺｎやＡｌと反応して金属間化合物などを形成し、それが粒状に凝集成長したものである。鋼板にドロスが付着すると、外観が損なわれるうえ、プレス成形時に鋼板に押し込まれて反対面にプリントスルーと称される外観不良が発生する要因になる。このように表面欠陥の原因になるため、ドロスが付着した鋼板は外観が重要視される用途には使用できない。
【０００４】
Ｆｅとめっき材料との合金であるドロスの中で、比重が大きいものは、めっき槽底部に沈降し堆積する。このようなドロスはボトムドロスと呼ばれ、Ｆｅ-Ｚｎ系合金（特にＦｅＺｎ７）を主成分とする。一方、比重が小さいものは、めっき浴表面に浮上する。これはトップドロスと呼ばれ、通常Ｆｅ-Ａｌ系合金（特にＦｅ２Ａｌ５）を主成分とする。これ以外に、Ｆｅ-Ｚｎ系合金のものでも比較的結晶粒径が小さいものやＦｅ-Ｚｎ系とＦｅ-Ａｌ系の混合形態のものは、Ｚｎポットを長時間静置してもめっき浴中に浮遊したままであって浴面まで浮上しきらない場合が多い。このようなドロスを「浮遊ドロス」と定義し、トップドロスおよびボトムドロスと区別する。
【０００５】
ドロス欠陥対策の一つは、溶融亜鉛めっき浴のＡｌ濃度を高めることである。Ａｌ濃度を高めることにより鋼板からのＦｅの溶出が抑制される。また、下記の反応式(1)に示されるドロスの変態を利用してボトムドロスをトップドロス化して浮上させることができる。なお、トップドロスは操業中でもくみ出すことによって容易に除去することができる。
【０００６】
2FeZn7＋5Al  →  Fe2Al5＋14Zn        (1)
しかし、めっき浴のＡｌ濃度を増加させてめっきすると、合金化溶融亜鉛めっき鋼材の製造時に、めっき層をＦｅ-Ｚｎ合金化する際の反応性が著しく阻害される場合がある。この場合には、生産性が損なわれる上、合金化反応が不均一になるため鋼板の表面性状が悪くなってしまう。これらの理由から、合金化溶融亜鉛めっき鋼材を製造するに当たって、溶融亜鉛めっき浴のＡｌ濃度を必要以上に増加させるべきではない。
【０００７】
そこで、特許文献１には、溶融亜鉛めっき浴のめっき槽をめっき域、ドロス処理域、Ａｌ除去域に区分する方法が開示されている。この方法では、まず、ドロスを含有するめっき浴をドロス処理域に導き、Ａｌを添加してドロスと反応させて浴中ドロスを浮上させてこれを除去する。その後Ａｌ除去域においてドロス除去浴に脱Ａｌ剤を添加してＡｌ含有量を調整し、これをめっき域に戻してめっき浴としている。しかしこの方法では、めっき域以外にドロス処理域および浴のＡｌ濃度調整域が必要であるため、従来の方法に比べて大型のめっき槽が必要となり、スペースや設備費が増すこととなり、容易には行うことができない。
【０００８】
また、特許文献２には、溶融亜鉛めっき浴のスナウト内部のめっき浴の表面に浮遊するドロスを４７０℃以上に加熱し、めっき浴温度を４５０℃以上、４７０℃未満に保持してめっきを行う方法が開示されている。この方法は、スナウト内部に存在するドロスを加熱して軟化させ、めっき浴に浸漬される鋼板にドロスが接触してもすり疵とならないようにするものである。しかしながら、このように浴面だけを加熱する手段では、局所的に浴温が不均一になる。このとき、浴内で相対的に浴温が低下した個所ではＦｅが過飽和となる場合があり、このFeがドロスの核発生となり浮遊ドロスの助長要因となりうる。
【０００９】
特許文献３には、めっき浴中に０．００５重量％から飽和するまでの量のＳｉを含有させた溶融亜鉛めっき浴を用いてめっきする方法が開示されている。この方法によれば、ボトムドロスの形成が抑制され、さらにアルミニウムを含むトップドロス（該公報では「浮遊ドロス（floating dross）」と記される。）も発生せず、少量のＦｅ−Ｓｉを発生する程度であるとされている。しかしながら、このように多量のＳｉを含有するめっき浴を用いてめっきすると、Ｓｉによって合金化処理時の反応性が阻害されるおそれがある。
【特許文献１】特開平２-３４７６１号公報
【特許文献２】特開平２-１３３５５９号公報
【特許文献３】特開平８-５０２０９８号公報
【発明の開示】
【発明が解決しようとする課題】
【００１０】
このように、これまで提案されているドロス欠陥対策は、設備負荷を増加したり、合金化処理での不安定性を助長したりするなど、何らかの副作用をもたらすものであった。そこで、本発明では、従来のドロス欠陥対策とは異なる新たなドロス抑制手段を備える溶融亜鉛めっき鋼材の製造方法を提供することを目的とする。
【課題を解決するための手段】
【００１１】
上記課題を解決するに当たって、本発明者は、ドロス抑制の必要性について、ドロスの種類ごとに改めて検討を行った。
まず、浮遊ドロスは、めっき浴中に浮遊するため、めっき浴中に送給されるめっき鋼板などに容易に付着しうる。したがって、浮遊ドロスはできる限り少なくすることが好ましい。
【００１２】
次に、ボトムドロス（Ｆｅ-Ｚｎ系のドロス）は、通常、浴底部に堆積しており、そのままであればめっき鋼板に付着することはない。しかしながら、めっき鋼板製造時のめっき浴の流動等によりめっき浴中に巻き上げられたり、連続操業中にめっき浴中にＡｌを補給したときに前記(1)の反応により比重の低い成分に変態したりする場合がある。この場合には、浮遊ドロスと同様に浴中に浮遊してしまい、ドロス欠陥をもたらすおそれがある。このため、ボトムドロスの発生および堆積は極力抑えた方がよい。
【００１３】
続いて、トップドロス（Ｆｅ−Ａｌ系のドロス）は、浴面に浮いているので、たとえ浴面に残留していても、仕切板やポンプ等で鋼板と接触しないようにすれば、これに起因するドロス欠陥を抑制することができる。しかしながら、トップドロスは、連続操業中のめっき浴中のＡｌ濃度低下に伴って、その一部または全部が前記式（1）の逆反応により比重が高い成分に変態する場合がある。この場合には、浮遊ドロスとなって浴中に浮遊したり、ボトムドロスとなって浴底部に沈降したりして、ドロス欠陥の原因となる。すなわち、トップドロスは、浴面に浮遊するという物理的特性は問題にならないが、前記式（1）の逆反応を起こすという化学的な特性ために存在が否定されているといえる。
【００１４】
従来のドロス欠陥防止方法は、このような観点から、ボトムドロス、トップドロス、浮遊ドロスのいずれも云わば悪者として扱い、これらをいずれも発生させないか、または発生したものを除去することに中心に検討されてきた。
【００１５】
このような従来の考え方に対し、本発明者は、トップドロスは、化学的性質を変化させて前記式（1）の逆反応が起らないようにすれば、必ずしも除去しなくてもよいという点に着目し、次の発明を完成させた。
【００１６】
（１）Ａｌを０．０８質量％以上含有する４４０℃〜４８０℃の溶融亜鉛めっき浴を用
いる溶融亜鉛めっき鋼材の製造方法であって、ＣｒおよびＭｎからなる群から選ばれる１種または２種をＡｌに対する質量比で０．０１以上含有するトップドロスを、該めっき浴の浴面の２０％以上を被覆するように浮遊させながらめっきを行うことを特徴とする溶融亜鉛めっき鋼材の製造方法。
ここで、「溶融亜鉛めっき」とは、Ｚｎ，Ａｌのほか、浴中にＰｂ、Ｓｂ、Ｃｄ、Ｓｎ、Ｂｉ、Ｍｇ、Ｔｉ等を含有しているめっきをも含むものとする。
【００１７】
（２）Ａｌを０．０８質量％以上含有する４４０℃〜４８０℃の溶融亜鉛めっき浴を用いる溶融亜鉛めっき鋼材の製造方法であって、ＳｉをＡｌに対する質量比で０．００１以上含有するトップドロスを、該めっき浴の浴面の２０％以上を被覆するように浮遊させながらめっきを行うことを特徴とする溶融亜鉛めっき鋼材の製造方法。
【００１８】
（３）Ａｌを０．０８質量％以上含有する４４０℃〜４８０℃の溶融亜鉛めっき浴を用いる溶融亜鉛めっき鋼材の製造方法であって、Ｎｉ、Ｃｒ、およびＭｎからなる群から選ばれる１種または２種以上をＡｌに対する質量比で０．０１以上かつＳｉをＡｌに対する質量比で０．００１以上含有するトップドロスを、該めっき浴の浴面の２０％以上を被覆するように浮遊させながらめっきを行うことを特徴とする溶融亜鉛めっき鋼材の製造方法。
【００１９】
（４）上記（１）乃至（３）のいずれかに記載される溶融亜鉛めっき浴でめっきされた鋼材を加熱して合金化処理を行う合金化溶融亜鉛めっき鋼材の製造方法。
【発明の効果】
【００２０】
本発明によれば、溶融亜鉛めっき鋼材の製造時に、めっき浴中の浮遊ドロスや粒径の大きいボトムドロスの発生量を抑え、鋼材にドロスが付着することを防止できる。このため、建材、自動車、家電等の構成部材として好適な、良好な表面品質特性を備えた溶融亜鉛めっき鋼材を効率的に製造することができる。
【発明を実施するための最良の形態】
【００２１】
以下に、本発明に係る溶融亜鉛めっき鋼材の製造方法の最良の形態について説明する。以下の説明における溶融亜鉛めっきの成分の含有量に関する「％」は「質量％」を意味する。
【００２２】
１．めっきの母材となる鋼材
めっき母材の種類は特に限定するものではなく、極低炭素鋼、低炭素鋼、Ｓｉ、Ｍｎ、Ｐなどを含有する鋼が対象となる。鋼の強度で言えば、軟鋼や各種の高張力鋼等である。鋼の形態は鋼板に限定する必要はなく、鋼管、条鋼、形鋼等でもよいが、鋼板において特に有用である。鋼板の品種としては冷間圧延鋼板でも熱間圧延鋼板でも構わない。
以下では、鋼板を母材とし、連続溶融めっきライン（ＣＧＬ）での実施形態を例として説明する。                                    
【００２３】
２．めっきまでの工程
母材はめっき浴温度近傍に調整された後溶融亜鉛めっき槽に送給される。母材は、めっき前の処理として還元雰囲気内での高温加熱または焼鈍され、めっき浴温度近傍まで冷却されるのが好ましいが、この方法に限定されることはなく、例えば高温加熱や焼鈍を経ないでめっき浴温度近傍まで直接加熱してめっきする方法でも構わない。
【００２４】
３．めっき
本発明では、製品品質や操業に害を与えない範囲で、トップドロスを完全に除去するのではなくめっき浴面に浮遊させながら操業する。以下にその詳細について説明する。
【００２５】
（１）めっき浴組成
ａ）必須成分
本発明の溶融亜鉛めっき鋼材の製造方法におけるめっき浴には、ＺｎおよびＡｌがめっき成分として含まれ、鋼板に由来するＦｅも操業中に不可避的に含まれる。
【００２６】
このうち、Ａｌについては、めっき浴中濃度が少なすぎると、トップドロスが前述したような成分であっても、前記式(1)の逆反応が進みやすくなり、ボトムドロスを生成する可能性が高まる。したがって、めっき浴中のＡｌ濃度は０．０８％以上とする。より好ましい範囲は０．１０％以上である。
【００２７】
一方、浴中Ａｌ濃度の上限は特に限定されない。反応式(1)から明らかなように、めっきＡｌ濃度が高いほどボトムドロスが形成されにくいためである。なお、Ａｌ濃度が０.３０％超であれば、後述する添加成分を含まない通常のトップドロスでも極めて安定しているので、本発明のトップドロスを用いる溶融亜鉛めっき鋼材の製造方法はＡｌ濃度が０.３０％以下の領域で特に有用である。また、浴中のＡｌ濃度が高い場合には合金化溶融亜鉛めっき鋼板の製造時に合金化反応が遅延され、生産性が阻害されたり合金化ムラが生じたりしやすい。したがって、合金溶融亜鉛めっき鋼板の製造する場合、または合金化溶融鉛めっき鋼板と通常の溶融亜鉛めっき鋼板を同一のラインで連続して製造する場合には、めっき浴中のＡｌ濃度を０．１５％以下とすることが好ましい。
【００２８】
ｂ）任意成分
本発明の溶融亜鉛めっき鋼材の製造方法は、通常の溶融亜鉛めっきおよび合金化溶融亜鉛めっき製造時に用いられる亜鉛めっき浴に対して適用可能である。したがって、めっき浴中にＰｂ、Ｓｂ、Ｃｄ、Ｓｎ、Ｂｉ、Ｍｇ、Ｔｉ等が少量含まれていても構わない。
また、めっき槽やめっき設備を構成する部材から若干の元素混入が発生していてもよい。
【００２９】
（２）トップドロスの成分および形成方法
ａ）成分
トップドロスは、通常と同様Ｆｅ２Ａｌ５を主体とするものであるが、さらに、Ｎｉ、Ｃｒ、およびＭｎ、ならびにＳｉからなる群から選ばれる少なくとも一種（以下「添加成分」という。）を含有する。
【００３０】
このうち、Ｎｉ、Ｃｒ、およびＭｎについては、その含有量は、少なくともその一種が、トップドロス中のＡｌに対する質量比として０．０１以上である。一方、これらの元素を過剰に含有してもトップドロスとして存在する限りは問題ないと考えられるが、コスト等の観点をも考慮すると１以下が好ましい。より好ましくは０．５以下である。
【００３１】
一方、Ｓｉについては、その含有量は、トップドロス中のＡｌに対する質量比（Ｓｉ／Ａｌ）として０．００１以上である。より好ましい範囲は０．０１以上である。一方、Ｓｉの含有量が過剰になると、Ｓｉのめっき浴中への溶解度は低いものの、その量が無視できなくなり、めっき浴中のＳｉ濃度は０．００５％以上となると、合金化溶融めっき鋼板の製造時の合金化処理の反応性に影響を及ぼす可能性がある。したがって、めっき浴中のＳｉ濃度が０．００５％未満を安定して維持できるように、トップドロス中のＳｉ／Ａｌの上限を０．１以下とすることが好ましく、０．０５以下とすればより好ましい。
【００３２】
これらの添加成分が有効である理由は必ずしも明らかでないが、トップドロスの主成分であるＦｅ２Ａｌ５を安定化させる作用を有しているものと推測される。このため、鋼材からのＦｅが溶出すると、この安定な組成（たとえばＦｅ−Ａｌ−Ｓｉ系）のトップドロスが、ボトムドロスや浮遊ドロスをもたらすＦｅ−Ｚｎ系のドロスよりも優先的に生成されているものと考えられる。また、この安定化されたトップドロスでは上記式(1)の逆反応は進行しにいため、このトップドロスからボトムドロスや浮遊ドロスが生成される可能性は極めて少なくなっていると考えられる。
【００３３】
ｂ）形成方法
このようなトップドロスを形成するには、めっき浴に添加成分のみを単体で、またはめっき成分（Ｚｎ、Ａｌなど）との合金としてめっき浴に投入すればよく、例えばめっき浴を補給・成分調整するためのインゴットに含ませてもよい。連続的に操業する際には、トップドロス成分の変動を見ながらこのような方法で適宜添加する。この方法によれば、めっき作業を行うことによって必然的に形成されるＦｅ２Ａｌ５に添加成分が優先的に取り込まれることとなる。この他、めっき浴を新たに調製した場合等には、調製直後にはトップドロスが浴面に生成されていないため、必要に応じて、別のめっき浴で生成したトップドロスを採取し、この新たなめっき浴面に浮遊させてもよい。
【００３４】
（３）トップドロスによる浴面の被覆率
本発明に係る溶融亜鉛めっき鋼材の製造方法では、溶融亜鉛めっき浴の浴面を、製品品質や操業に影響を与えない程度にトップドロスで被覆しつつ、めっきを行う。この被覆の程度の好適な範囲は、添加成分の含有量、鋼材の組成や送給量、めっき浴量と浴面との比率などによって変動する可能性があるが、被覆率として２０％以上にすれば本発明のボトムドロス低減効果を安定的に享受することが実現される。ここで、「被覆率」とは、めっき浴面のトップドロスで覆われている部分の面積を目視で評価したものである。例えば、図１（ｂ）のような状態の場合、トップドロスの被覆率は４０％である。実際のＣＧＬ（図１（ｂ）も同様）では、スナウト内部のトップドロスの状況を必ずしも視認できないことが多いので、その場合は一応目視可能な部分と同様と推定する。なお、図１の被覆部を拡大すれば図２のようにトップドロスが点在している状態ではあるが、本発明ではこの状態で被覆率として規定する。
【００３５】
一方、トップドロスの被覆率の上限は特に規定されない。ただし、鋼板のめっき浴への侵入時や浴面より引き上げられる時に、鋼板にトップドロスが接触しないようにすべきである。その意味で被覆率の上限は８０％以下が好ましい。また、トップドロスが鋼板に接触するのを防ぐため、めっき浴面に仕切りを設けたり、浴面の流動やドロスポンプによる強制流動によってめっきポットのコーナー部にトップドロスが集まるようにしたりしてもよい。
【００３６】
なお、長期間の操業でトップドロスの量が多くなりすぎたときには、適宜浴外に除去すればよい。このときは、トップドロス中に含有される添加成分も同時に浴外に除去されるので、除去量に見合う量の添加成分をめっき浴に加えればよい。
【００３７】
（４）めっき浴温
本発明に係る溶融亜鉛めっき鋼材の製造方法を行うに当たって、めっき浴温度は、４４０〜４８０℃、好ましくは４５０〜４７０℃とする。浴温が４８０℃を超えると、前記反応式(1)の逆反応がトップドロスにおいて発生しやすくなり、トップドロスからＦｅ−Ｚｎ系合金を含むボトムドロスや浮遊ドロスが生成する可能性が高まる。このため、浴温設定は４８０℃以下とする。好ましくは４７０℃以下である。一方、めっき浴温度が過度に低くなると溶融亜鉛の粘性が増し、めっき浴から引き上げられた後に施される高圧ガスなどによるめっき付着量の調整が困難になる。このため、例えば鋼板を対象とする場合には通板速度を遅くする必要が生じ、生産性を損なう。さらにめっき浴温度が低くすぎる場合には、めっきたれ（溶融亜鉛の凝固部分が垂れて凸状になったもの）などの表面欠陥が発生しやすくなるので好ましくない。このため、設定温度は４４０℃以上とする。好ましくは４５０℃以上である。
【００３８】
４．合金化処理
本発明に係る溶融亜鉛めっき鋼材の製造方法においては、上記のめっき工程で得られた溶融亜鉛めっき鋼材に対して合金化処理を行って合金化溶融めっき鋼材を得てもよい。このときの合金化処理は公知の方法で行えばよい。すなわち、鋼材温度が４５０〜６５０℃程度の範囲で目的とする性能が得られるように加熱すればよい。加熱手段についても、輻射加熱、直火加熱、高周波誘導加熱、通電加熱の何れの手段によってもよい。
【実施例】
【００３９】
以下に実施例を挙げて本発明をより具体的に説明するが、本発明はこれらの実施例により限定されるものではない。
１．亜鉛めっき浴の作成、分析
（１）亜鉛めっき浴の作成
Ａｌ濃度が０．０５〜０．３２％の範囲にある溶融亜鉛めっき浴を作成した。めっき浴の浴槽には、黒鉛製のルツボを用いた。このめっき浴中にはＮｉ，Ｃｒ，ＭｎおよびＳｉからなる群から選ばれる一種以上が所定濃度となるように、Ｎｉ，ＣｒおよびＭｎについてはそれぞれの金属粉を、ＳｉについてはＺｎ−５％Ａｌ−０．６％Ｓｉ合金インゴットの形で添加した。さらに浴温を４３５〜４８５℃の範囲に調整してから、めっき浴の０．１％に相当するＦｅ粉を添加した。最初に添加した固形物が溶解しないまま残存しないように、めっき浴を十分に攪拌した後、２４時間静置した。
２４時間静置後のめっき浴面に浮遊するトップドロスを、めっき浴面近傍のめっき浴ごとくみ出して、一旦完全に除去した。
【００４０】
（２）浴組成およびドロス分析
上記のようにして採取したトップドロスの組成およびトップドロスを除いた後のめっき浴の組成を、次の方法で分析した。Ｓｉ以外の元素については、２０％のＨＣｌ水溶液に所定量のめっき浴（トップドロスの分析の場合は、これを含むめっき浴）を溶解し、ＩＣＰ発光分析法にて分析した。Ｓｉについては、めっき浴（トップドロスの場合は、これを含むめっき浴）をまず１５％ＮａＯＨ水溶液で溶解し、ろ過した残渣を次いで過酸化水素を４％含有する王水中で加熱して溶解させた後、水を加えて所定の容積にしてからＩＣＰ発光分析法にて分析した。得られた分析値から、Ｎｉ，Ｓｉ等とＡｌとの質量比を算出した。
【００４１】
２．ドロス堆積量および浮遊量の測定
（１）ボトムドロス堆積厚み
上記のように一旦除去したトップドロスを、浴面の所定の面積を被覆するように、４６０℃のめっき浴に再び浮遊させた（比較のため、浮遊させなかった場合もある）。その状態でめっき浴を１週間静置した後、めっき浴中に磁製の丸棒を垂直に挿入して、固形物と接触する深さを求めた。そのときのめっき浴槽底面からめっき浴面までの高さからその深さを差し引いて、ボトムドロス堆積厚みを求めた。
【００４２】
（２）浮遊ドロス個数
一週間静置した後めっき浴面のトップドロスを除去し、浴の中央部分から採取用のひしゃく（図３参照）でめっき浴をくみ出した。なお浮遊ドロスの個数は、壁面、底面、浴面のごく近傍でなければさほど変わらないことはあらかじめ確認済みである。この浴サンプル凝固させた後、ひしゃく底面を鏡面研磨し、研磨面について０．０１％ナイタール液でエッチングし、その表面を光学顕微鏡により観察して、１ｃｍ２当たりの平均粒径５０μｍ以上の浮遊ドロス個数（個／ｃｍ２）を計測した。
【００４３】
３．めっきの外観評価
化学組成が、重量％で、Ｃ：０．００２％、Ｓｉ：０．０１％、Ｍｎ：０．２５％、Ｐ：０．０１％、ｓｏｌＡｌ：０．０２５％、Ｔｉ：０．０３％、残部がＦｅおよび不可避的不純物からなる、厚さ０．７ｍｍ、幅６０ｍｍの冷間圧延鋼帯を母材とし、この母材を前処理として７０℃の３％ＮａＯＨ水溶液中に浸漬し、水洗し、乾燥した。
【００４４】
次に、通板速度３ｍ／分で、水素１０体積％、残り窒素からなる露点が-５０℃の雰囲気中で８２０℃に加熱し６０秒間保持する還元焼鈍を施した後、めっき浴浸漬温度（４６０℃）まで冷却した。
【００４５】
続いて、竪型溶融亜鉛めっきシミュレータを使用し、上記の４６０℃で１週間静置しためっき浴に対して、上記の所定温度に冷却された母材を浸漬して、溶融亜鉛めっきを行った。溶融亜鉛めっき浴への浸漬時間は３ｓ間であり、その後上方に引き上げ、ノズルから高圧ガスを吹き付けて、狙い値５０g/ｍ２でめっき付着量を調整した。
【００４６】
こうして得られためっき後の製品表面を目視検査し、めっきたれの発生状況を以下の基準で判定した。
◎：めっきたれが認められない
○：めっきたれが少量発生しているが外観不良とは判定されない
×：めっきたれが多量に発生し外観不良と判定される
表１に状況を示す。
【００４７】
【表１】
0005050766.tif 000002
【００４８】
Ｎｏ．３〜１５は、添加成分であるＮｉ、Ｃｒ、Ｍｎ、およびＳｉからなる群から選ばれるいずれか一種が、Ｎｏ．１６はそれらの全てがトップドロス中にＡｌに対する質量比で所定量以上に含有される場合である。これらは、いずれもボトムドロスの堆積が約１ｃｍまたはそれ以下であり、また浮遊ドロスの数も少なかった。
【００４９】
これに対し、Ｎｏ．１、２はトップドロスにおける添加成分の含有量が所定量よりも少ないものである。いずれの場合も、浮遊ドロス個数が多く、またボトムドロスの堆積厚みも大きかった。なお、Ｎｏ．１５はトップドロス中のＳｉ／Ａｌ量が０．１を超えているため、合金化溶融亜鉛めっき鋼板を製造する際には合金化を遅延させることが懸念される。
【００５０】
Ｎｏ．１７〜２１は、Ｎｏ．１６と同じトップドロス組成を有しているが、めっき浴温をＮｏ．１６とは変更した場合の結果である。浴温が４８０℃を超えているＮｏ．２１はボトムドロス堆積量が多く、浴温が４４０℃未満であるＮｏ．１７は、ボトムドロス堆積量は少ないもののめっきタレによりめっきの外観が悪化した。
【００５１】
Ｎｏ．２２〜２６は、Ｎｏ．１６と同じトップドロス組成を有しているが、めっき浴中のＡｌ濃度をＮｏ．１６とは変更した場合の結果である。めっき浴中のＡｌ濃度が０．０８％未満であるＮｏ．２２は、浮遊ドロスも多く、ボトムドロスの堆積量も多いことが確認された。Ｎｏ．２３〜２６に示されるように、浴中Ａｌ濃度を高めていくと、ボトムドロスの堆積量は少なくなることが確認された。なお、浴中Ａｌ濃度が０．３０％超のとき（Ｎｏ．２６）は、トップドロスの成分や浮遊量によらずとも、もともとボトムドロスが発生しにくい。
【００５２】
Ｎｏ．２７は、一旦除去したトップドロスを再浮遊させなかったものである。この場合には、ボトムドロスの堆積量が多かった。
Ｎｏ．２８および２９は、Ｎｏ．１６と同じトップドロス組成を有しているが、めっき浴面のドロス被覆率をＮｏ．１６とは変更した場合の結果である。
【図面の簡単な説明】
【００５３】
【図１】（ａ）（ｂ）は、ＣＧＬのめっき槽の側断面図、および上から見た図である。
【図２】トップドロス浮遊部（例えば図１（ｂ）の丸囲み部分）の拡大図である。
【図３】めっき浴からサンプルを採取するためのひしゃくを概念的に示した斜視図である。
【図１】
0005050766.tif 000003
【図２】
0005050766.tif 000004
【図３】
0005050766.tif 000005